(57)【特許請求の範囲】
【請求項１】
アルミニウム板又はアルミニウム合金板表面に樹脂塗膜が設けられた成形加工用樹脂被覆アルミニウム板において、上記アルミニウム板又はアルミニウム合金板表面のマグネシウムの最大発光強度は２Ｖ以下であり、前記樹脂塗膜は、ウレタン樹脂、アクリル樹脂、エポキシ樹脂及びポリエステル樹脂のうちの１種又は２種以上を含むアルカリ可溶性樹脂中にリン酸亜鉛微粒子及びワックスが均一に分散した樹脂塗膜であり、前記リン酸亜鉛微粒子の粒径が０．０１〜１μｍであり、前記ワックスの量が０．０３〜０．１２ｇ／ｍ２であり、前記アルカリ可溶性樹脂に対する前記リン酸亜鉛微粒子の配合比が５．３〜３００重量％であり、  かつ、前記アルカリ可溶性樹脂と前記リン酸亜鉛微粒子の合計固形分量に対する前記ワックスの配合比が２〜１５重量％であることを特徴とする成形加工用樹脂被覆アルミニウム板。
【請求項２】
前記樹脂塗膜の被覆量が０．２〜１．５ｇ／ｍ２であることを特徴とする請求項１に記載の成形加工用樹脂被覆アルミニウム板。
【請求項３】
マグネシウムの最大発光強度が２Ｖ以下のアルミニウム板又はアルミニウム合金板表面に、ウレタン樹脂、アクリル樹脂、エポキシ樹脂及びポリエステル樹脂のうちの１種又は２種以上からなるアルカリ可溶性樹脂中に、リン酸亜鉛微粒子及びワックス均一に分散した樹脂塗料であり、前記リン酸亜鉛の微粒子の粒径が０．０１〜１μｍであり、前記ワックスの量が０．０３〜０．１２ｇ／ｍ２であり、前記アルカリ可溶性樹脂に対して重量比５．３〜３００％のリン酸亜鉛微粒子及び前記アルカリ可溶性樹脂と前記リン酸亜鉛の合計固形分量に対して重量比２〜１５％のワックスを均一に分散させて樹脂塗料を作製する工程と、前記樹脂塗料をアルミニウム板又はアルミニウム合金板表面にロールコーター法により塗布する工程と、を含むことを特徴とする成形加工用樹脂被覆アルミニウム板の製造方法。
【請求項４】
前記樹脂塗料の塗布量が０．２〜１．５ｇ／ｍ２であることを特徴とする請求項３に記載の成形加工用樹脂被覆アルミニウム板の製造方法。
【発明の詳細な説明】
【技術分野】
【０００１】
本発明は、成形加工されて缶エンド材、缶ボディ材、電気電子機器部材、自動車用ボディ材又は建材などに用いられる樹脂被覆アルミニウム板に関するものである。
【背景技術】
【０００２】
アルミニウム板及びアルミニウム合金板（以下、総称してアルミニウム板という）は、耐食性が良好で軽量であることから、飲料缶材料、建材、電気及び電子部品を含む家電材並びに自動車材等の用途に広く適用されている。アルミニウム板を前記用途に適用する場合は、通常、アルミニウム板を所定の形状にプレス成形して適用する。アルミニウム板のプレス成形は、プレス機に枚葉状のシートを１枚ずつ供給して行う方法と、プレス機にコイル状のアルミニウム板を連続的に供給して行う方法とがあり、後者は生産性に優れた製造方法として前記用途の事業分野において広く採用されている。また、前記用途のアルミニウム板は、耐食性のより一層の向上、外観の向上及びキズ付きの防止等を目的として、プレス成形後に表面に塗装を施されて使用されることが多い。
【０００３】
このプレス成形に際して、成形加工性を向上させるために潤滑性を有する被膜をアルミニウム板表面に設ける方法が提案されている。例えば、特許文献１では、塗膜等の表面処理皮膜上にパラフィンワックスを融点以上の温度で塗布する方法が提案されている。また、特許文献２では、クロメート処理後ウレタン、エステル、エポキシ系樹脂にシリカゾル５〜３０％、ワックスが５〜２０％含有有機組成物を塗布して、１〜１０ｇ/ｍ２の被膜を形成させる方法が提案されている。
【０００４】
しかしながら、アルミニウム板を接着等によって組み立てて製品形状とする場合には、このようにワックスを含有する被膜を形成したアルミニウム板を用いると、アルミニウム板表面の被膜によって接着剤の油分が十分に吸収されず、接着性を低下させることがある。
【０００５】
また、プレス成形後に塗装を施す場合には、塗装前に潤滑塗膜をアルカリ脱脂等によって除去することが不可欠である。この際の脱膜性が不足していると、潤滑被膜が十分に除去されず、その後の塗装が良好に行えなくなる。
【０００６】
かかる事情を考慮した表面被覆アルミニウム材として、特許文献３に、粒径０．１〜１０μｍ、粒子密度１０３〜１０７個/ｍ２のアルミニウム以外の金属微粒子及び酸化物、水酸化物を陰極電解法又は無電解法で付着させ、更に５〜５００ｎｍの有機皮膜を被覆させる方法が開示されている。しかし、このようにして形成された被膜には潤滑性に大きく寄与するワックスが含まれないため、より過酷な張り出し成形と絞り成形性が要求される場合には十分なプレス成形性を得ることができない。
【特許文献１】特開平６−２５４４９０号公報
【特許文献２】特開平６−５５１３７号公報
【特許文献３】特開平１０−３４０７９号公報
【発明の開示】
【発明が解決しようとする課題】
【０００７】
上のように、従来の表面被覆アルミニウム板においては、プレス成形を良好に行うことのできる十分な潤滑性を与えようとすると、他部材との接着時に接着性が損なわれたり、プレス成形後の工程におけるアルカリ脱脂脱膜性が低下したりする問題があった。
【０００８】
本発明は、かかる従来の問題点に鑑みてなされたものであって、プレス成形性に優れると共に、接着性能およびアルカリ脱脂脱膜性を確保できる成形加工用樹脂被覆アルミニウム板を提供することを目的とするものである。
【課題を解決するための手段】
【０００９】
上記の目的を達成するため、本発明の成形加工用樹脂被覆アルミニウム板は、アルミニウム板又はアルミニウム合金板表面に樹脂塗膜が設けられた成形加工用樹脂被覆アルミニウム板において、上記アルミニウム板又はアルミニウム合金板表面のマグネシウムの最大発光強度は２Ｖ以下であり、前記樹脂塗膜は、ウレタン樹脂、アクリル樹脂、エポキシ樹脂及びポリエステル樹脂のうちの１種又は２種以上からなるアルカリ可溶性樹脂に、リン酸亜鉛微粒子及びワックスが均一に分散した樹脂塗膜であり、前記リン酸亜鉛微粒子の粒径が０．０１〜１μｍであり、前記ワックスの量が０．０３〜０．１２ｇ／ｍ２であり、前記アルカリ可溶性樹脂に対する前記リン酸亜鉛微粒子の配合比が５．３〜３００重量％であり、かつ、前記アルカリ可溶性樹脂と前記リン酸亜鉛微粒子の合計固形分量に対する前記ワックスの配合比が２〜１５重量％であることを特徴とする成形加工用樹脂被覆アルミニウム板である。
【００１０】
前記樹脂塗膜の被覆量が０．２〜１．５ｇ／ｍ２であることとすれば、より好ましい。
【００１１】
また、本発明の成形加工用樹脂被覆アルミニウム板の製造方法は、マグネシウムの最大発光強度が２Ｖ以下のアルミニウム板又はアルミニウム合金板表面に、ウレタン樹脂、アクリル樹脂、エポキシ樹脂及びポリエステル樹脂のうちの１種又は２種以上からなるアルカリ可溶性樹脂中に、リン酸亜鉛微粒子及びワックス均一に分散した樹脂塗料であり、前記リン酸亜鉛の微粒子の粒径が０．０１〜１μｍであり、前記ワックスの量が０．０３〜０．１２ｇ／ｍ２であり、前記アルカリ可溶性樹脂に対して重量比５．３〜３００％のリン酸亜鉛微粒子及び前記アルカリ可溶性樹脂と前記リン酸亜鉛の合計固形分量に対して重量比２〜１５％のワックスを均一に分散させて樹脂塗料を作製する工程と、前記樹脂塗料をアルミニウム板又はアルミニウム合金板表面にロールコーター法により塗布する工程と、を含むことを特徴とする成形加工用樹脂被覆アルミニウム板の製造方法である。
【００１２】
前記樹脂塗料の塗布量が０．２〜１．５ｇ／ｍ２であることとすれば、より好ましい。
【発明の効果】
【００１３】
本発明によれば、プレス成形性に優れると共に、塗膜密着性及び接着性能にも優れ、かつ、アルカリ脱脂での脱膜性を確保できる成形加工用樹脂被覆アルミニウム板を得ることができる。
【発明を実施するための最良の形態】
【００１４】
本発明に用いるアルミニウム板又はアルミニウム合金板の種類は特に限定されるものではないが、ＪＩＳ  Ａ１１００等の純アルミニウム系合金板、ＪＩＳ  Ａ３００４等のＡｌ−Ｍｎ系合金板、ＪＩＳ  Ａ５１８２等のＡｌ−Ｍｇ系合金板、ＪＩＳ  Ａ６０６３等のＡｌ−Ｍｇ−Ｓｉ系合金板等を用いることができる。なお、以下において、アルミニウム板及びアルミニウム合金板を総称して「アルミニウム板」と呼ぶ。
【００１５】
本発明の成形加工用樹脂被覆アルミニウム板は、アルミニウム板表面に、以下に述べる樹脂塗膜が設けられたものである。この樹脂被覆塗膜量が０．２ｇ／ｍ２以下では、成形金型とアルミニウム面とが接触し易くなる結果、座屈やカジリといった成形不良が発生し易くなることがある。また、１．５ｇ／ｍ２を超えると、プレス成形性がそれ以上向上せず、コストアップ要因となる。そのため、樹脂塗膜量は、０．２〜１．５ｇ／ｍ２の範囲であることが好ましい。
【００１６】
なお、アルミニウム板表面のＭｇ（主に水酸化物等の形で存在する）が多いと樹脂塗膜の密着性が悪くなるので、表面のＭｇ量を抑制することが好ましい。アルミニウム板表面のＭｇは、ＧＤＳ（グロー放電発光分析）にて最大発光強度を測定することにより評価することができ、本発明においては、Ｍｇの最大発光強度が２Ｖ以下となることが好ましい。
【００１７】
アルミニウム板表面に設ける樹脂塗膜は、水溶性かつアルカリ可溶性を有する高分子樹脂中に、リン酸亜鉛微粒子及び潤滑成分であるワックスが均一に分散したものである。
【００１８】
高分子樹脂としては、ウレタン樹脂、アクリル樹脂、エポキシ樹脂及びポリエステル樹脂のうちの１種又は２種以上からなる樹脂を用いることができる。なお、これらの樹脂の中でも、水溶性・アルカリ可溶性を有するものを選ぶものとする。このような水溶性かつアルカリ可溶性の高分子樹脂を樹脂塗膜に用いることで、後にアルミニウム板に塗装を施して使用する場合に、前処理として行うアルカリ脱脂での脱膜性を良好にすることができる。
【００１９】
樹脂塗膜に添加するリン酸亜鉛微粒子の粒径は０．０１〜１μｍとし、アルカリ可溶性樹脂とリン酸亜鉛微粒子の重量比は２５：７５〜９５：５とする（すなわち、アルカリ可溶性樹脂１００重量部に対し、リン酸亜鉛微粒子が５．３〜３００重量部）。リン酸亜鉛微粒子の粒径及び量をこのような範囲とすることによって、樹脂塗膜の表面に凹凸が形成され、樹脂被覆アルミニウム板を相互に接着あるいは外部の部材と接着する際にアンカー効果が働き、優れた接着性能を得ることができる。
【００２０】
リン酸亜鉛微粒子の粒径が０．０１μ未満では、樹脂塗膜形成後の塗膜表面に凹凸が形成されないため、接着性能が低下する。一方、粒径が１μｍを超えると、塗膜表面から飛び出したリン酸亜鉛微粒子が過剰に存在するようになり、プレス成形性の低下を招くこととなる。また、アルカリ可溶性樹脂１００重量部に対してリン酸亜鉛微粒子が５．３重量部より小さいと、塗膜表面に凹凸が形成されないため、接着性能が低下する。一方、アルカリ可溶性樹脂１００重量部に対してリン酸亜鉛微粒子が３００重量部より大きいと、樹脂成分量が不足し、プレス成形時の塗膜伸びが確保されないために成形性が低下すると共に、アルミニウム板表面における塗膜密着性が劣ることとなる。
【００２１】
樹脂塗膜に添加するワックスとしては、ポリエチレンワックス、カルナウバワックス、ラノリンワックス、クリスタリンワックス等を用いることができ、その量は０．０３〜０．１２ｇ／ｍ２とする。アルカリ可溶性樹脂とリン酸亜鉛微粒子の合計固形分量に対する前記ワックスの重量比は、２〜１５％とする。ワックス量が０．０３ｇ／ｍ２以下では、潤滑性が不足するため、十分なプレス成形性が確保されない。一方、ワックス量が０．１２ｇ／ｍ２を超えると、プレス成形性がそれ以上向上しないばかりか、樹脂被覆アルミニウム板を相互に接着あるいは外部の部材と接着する際に接着剤にワックスや油分が十分に吸収されず、接着性能が低下するため好ましくない。
【００２２】
本発明の樹脂被覆アルミニウム板を製造する際のアルミニウム板表面への樹脂塗膜形成方法としては、種々の方法を用いることができ、例えばロールコーター法、ロールスクイズ法、ケミコーター法、浸漬法、スプレー法等を用いることができる。これらの方法の中でも、塗膜の均一性に優れ、生産性が良好なロールコーター法が特に好ましい。ロールコーター法としては、塗布量管理が容易なグラビアロール方式や、厚塗りに適したナチュラルコート方式、塗布面に美的外観を付与するのに適したリバースコート方式等を採用することができる。
【００２３】
アルミニウム板表面に樹脂塗膜を形成した後、乾燥を行う。乾燥は、熱風炉、赤外炉、誘導加熱炉などにより行うことができるが、中でも特に、電気ヒーター，燃焼ガス等により間接的に加熱した空気等を用いる熱風炉が好ましい。
【００２４】
〔実施例１〕
次に、本発明の実施例１について説明する。アルミニウム板として、最終熱処理を行ったＪＩＳ  Ａ５１８２−Ｏ（０．８ｍｍ厚さ）を用意した。樹脂塗膜形成の前処理として、アルカリ脱脂（日本ペイント製ＥＣ−３７１に、６０℃×５秒間浸漬）→水洗（室温で１５秒間。スプレー圧１．５ｋｇ／ｃｍ２）→酸洗（１０ｗｔ％のＨ２ＳＯ４（３０℃）に５秒間浸漬）→水洗（室温で１５秒間。スプレー圧１．５ｋｇ／ｃｍ２）→純水洗浄→熱風乾燥の工程で処理を行った。この工程を経たアルミニウム板から幅５０ｍｍ×長さ６０ｍｍの測定試料を切り出し、表面のＭｇ量を、ＧＤＳにて最大発光強度を測定することにより求めた。
【００２５】
ＧＤＳ装置は、堀場製作所製ＪＹ５０００ＲＦを用いた。Ｍｇ量の測定条件は、アルゴンガスで置換後の圧力を６００Ｐａとし、出力３０Ｗ、モジュール６５０、フェーズ３５０、アノード径４ｍｍφとした。また、Ｍｇ検出波長を３８４ｎｍ、Ｍｇ感度を７５０Ｖとした。測定試料の酸化皮膜表面層から、スパッタ時間１秒以内でスパッタされるＭｇの最大ピーク高さを発光強度（Ｖ）として測定した。
【００２６】
次に、水溶性・アルカリ可溶性を有するウレタン樹脂に、粒径及び配合量を種々変えたリン酸亜鉛微粒子と、配合量を種々変えた融点１０５℃のポリエチレンワックスを均一に含有させた樹脂塗料を作製した（表１）。これらの樹脂塗料をアルミニウム板にロールコーターにて塗布し、ＰＭＴ（板到達温度）１１５℃、在炉時間３０秒間で乾燥を行い、性能評価用の試験片とした。
【００２７】
上のようにして得られた樹脂被覆アルミニウム板の性能として、プレス成形性（絞り性）、プレス成形性（カジリ性）、接着性能及びアルカリ脱脂脱膜性を評価した。
【００２８】
（１）プレス成形性（絞り性）
試験片に市販の潤滑油（油研工業製ＲＰ−７５Ｎ）を０．５ｇ/ｍ２塗油後、ポンチ径５０ｍｍφ、肩Ｒ５ｍｍの金型にて、ＢＨＦ（しわ押さえ荷重）６００Ｎ、成形速度５ｍｍ／秒で深絞り成形を行い、限界絞り比（ＬＤＲ）を求めた。評価・判定基準は以下のとおりとした。
【００２９】
○：ＬＤＲ  ２．１以上          合格
△：ＬＤＲ  １．９〜２．０      不合格
×：ＬＤＲ  １．８９以下        不合格
【００３０】
（２）プレス成形性（耐カジリ性）
試験片に市販の潤滑油（油研工業製ＲＰ−７５Ｎ）を０．５ｇ/ｍ２塗油後、バウデン式磨耗試験機を用い、試験荷重５００ｇｆ，摺動速度０．６ｍｍ／秒，鋼球直径＝３／１６インチの条件にて、５０往復目の動摩擦係数（μ）を測定した。評価・判定基準は以下のとおりとした。
【００３１】
○：μ  ０．１以下                  合格
△：μ  ０．１以上                  不合格
×：５０往復未満で、かじり発生      不合格
【００３２】
（３）接着性能
試験片を１ｍｍ厚さ×２５ｍｍ幅×１５０ｍｍ長さに切断し、市販の潤滑油（油研工業製ＲＰ−７５Ｎ）を浸漬塗油後、１日室温放置し、構造用接着剤（サンスター製＃１０８６）で接着面積２５ｍｍ×１０ｍｍ、接着剤厚さ０．２ｍｍにて接着を行い、１８０℃×２０分の加熱処理を施した。これらについて、２５ｍｍ／分の引張り速度で引張り試験を行い、せん断強さを測定した。評価・判定基準は以下のとおりとした。
【００３３】
◎：せん断強さ  １９ＭＰａ以上                      合格
○：せん断強さ  １７ＭＰａ以上  １９ＭＰａ未満      合格
×：せん断強さ  １７ＭＰａ未満                      不合格
【００３４】
（４）アルカリ脱脂脱膜性
市販の潤滑油（油研工業製ＲＰ−７５Ｎ）を０．５ｇ/ｍ２塗油後、市販のアルカリ脱脂剤（日本パーカライジング製ＦＣ−Ｅ３００３、ＣＯ２によりｐＨ＝１１に調整）に４０℃×２分間浸漬後、３０秒間水洗を行った後の水濡れ面積で、アルカリ脱脂脱膜性を評価した。評価・判定基準は以下のとおりとした。
【００３５】
◎：水濡れ面積  １００％                    合格
○：水濡れ面積  ９０％以上１００％未満      合格
×：水濡れ面積  ９０％未満                  不合格
【００３６】
表２に、実施例１の評価・判定結果を示す。本発明例１〜１１の樹脂被覆アルミニウム板は、アルミニウム板表面のＭｇ量を反映するＧＤＳ発光強度が２Ｖ以下と低く、また、樹脂塗膜におけるリン酸亜鉛微粒子の粒径及び配合量、ワックスの配合量が本発明規定の範囲内であり、さらに、樹脂塗膜の被覆量が適正であったため、プレス成形性、接着性能及びアルカリ脱膜性の全てを満足している。
【００３７】
これに対し、比較例１では、リン酸亜鉛微粒子の粒径が０．００５μｍと小さ過ぎたため、樹脂被覆アルミニウム板表面に凹凸が形成されず、アンカー効果が得られなかった結果、接着性能に劣っていた。一方、比較例２では、リン酸亜鉛微粒子の粒径が１．２μｍと大き過ぎたため、塗膜表面から飛び出したリン酸亜鉛微粒子が過剰に存在するようになり、プレス成形性（耐カジリ性）に劣っていた。
【００３８】
比較例３では、樹脂塗膜中にリン酸亜鉛微粒子を配合していないため、樹脂被覆アルミニウム板表面に凹凸が形成されず、アンカー効果が得られなかった結果、接着性能に劣っていた。一方、比較例４では、ウレタン樹脂とリン酸亜鉛の合計量に対するリン酸亜鉛微粒子の配合比が８０％と多過ぎたため、樹脂成分量が不足し、成形時の塗膜伸びが確保されない結果、プレス成形性に劣っていた。
【００３９】
比較例５では、ウレタン樹脂とリン酸亜鉛微粒子の合計固形分量に対するワックスの配合比が１％と少な過ぎたため、十分な潤滑性が得られず、プレス成形性に劣っていた。また、比較例６では、ワックスの配合量が０．１４ｇ／ｍ２と多過ぎたため、接着性能に劣っていた。
【００４０】
比較例７では、樹脂塗膜形成の前処理において酸洗処理を行わなかったため、アルミニウム板表面において検出されるＭｇ量が多くなった。その結果、接着性能およびアルカリ脱脂脱膜性に劣っていた。
【００４１】
【表１】
0005184126.tif 000002
【００４２】
【表２】
0005184126.tif 000003
【００４３】
〔実施例２〕
次に、本発明の実施例２について説明する。アルミニウム板の種類、前処理、ＧＤＳ測定は、実施例１の場合と同様とした。
【００４４】
次に、水溶性・アルカリ可溶性を有するアクリル樹脂、エポキシ樹脂又はポリエステル樹脂に、粒径０．３μｍで配合量を種々変えたリン酸亜鉛微粒子と、配合量を種々変えた融点１０５℃のポリエチレンワックスを含有させた樹脂塗料を作製した（表３）。これらの樹脂塗料をアルミニウム板にロールコーターにて塗布し、ＰＭＴ（板到達温度）１２０℃、在炉時間３０秒間で乾燥を行い、性能評価用の試験片とした。
【００４５】
上のようにして得られた樹脂被覆アルミニウム板の性能として、プレス成形性（絞り性）、プレス成形性（カジリ性）、接着性能及びアルカリ脱脂脱膜性を評価した。なお、性能評価方法及び評価・判定基準は、実施例１の場合と同様である。
【００４６】
表４に、実施例２の評価・判定結果を示す。本発明例１２〜２４の樹脂被覆アルミニウム板は、アルミニウム板表面のＭｇ量を反映するＧＤＳ発光強度が２Ｖ以下と低く、また、樹脂塗膜におけるリン酸亜鉛微粒子の粒径及び配合量、ワックスの配合量が本発明規定の範囲内であり、さらに、樹脂塗膜の被覆量が適正であったため、プレス成形性、接着性能及びアルカリ脱脂脱膜性の全てを満足している。
【００４７】
一方、比較例１９、２０では、樹脂とリン酸亜鉛の合計量に対するリン酸亜鉛微粒子の配合比が８０％と多過ぎたため、樹脂成分量が不足し、成形時の塗膜伸びが確保されない結果、プレス成形性に劣っていた。
【００４８】
比較例２１、２２では、樹脂とリン酸亜鉛微粒子の合計固形分量に対するワックスの配合比が１％と少な過ぎたため、十分な潤滑性が得られず、プレス成形性に劣っていた。また、比較例２３、２４では、ワックスの配合量が０．１４ｇ／ｍ２と多過ぎたため、接着性能に劣っていた。
【００４９】
【表３】
0005184126.tif 000004
【００５０】
【表４】
0005184126.tif 000005